(57)【要約】【課題】高温環境下での保存による反射率の低下を抑制した表示媒体、及びそれを利用した書き込み装置を提供すること。【解決手段】それぞれ電極１６及び電極１８を備えた基板１２及び基板１４間に、光導電層２４と、光選択透過層２２と、液晶層２０と、を積層させて、表示媒体１０を構成する。そして、着色層としての光選択透過層２２を、脱イオン処理を施した材料により構成させる。また、当該光選択透過層２２のイオン濃度を所定範囲にする。【選択図】図１
2009151212.tif 000002
【特許請求の範囲】
【請求項１】
一対の電極と、
前記一対の電極間に設けられ、前記一対の電極に印加された電圧により形成された電場下で露光光が照射されることにより該露光光の強度分布に応じた電気的特性分布を示す光導電層と、
前記一対の電極に印加された電圧による前記光導電層の電気的特性分布に応じて分布した分圧が印加され、該分圧に応じて光学的特性分布による画像が表示される表示層と、
前記光導電層と前記表示層との間に設けられる着色層と、
を備え、
前記着色層が、脱イオン処理を施した材料により構成されてなることを特徴とする表示媒体。
【請求項２】
前記着色層が、前記表示層に隣接して設けられることを特徴とする請求項１に記載の表示媒体。
【請求項３】
一対の電極と、
前記一対の電極間に設けられ、前記一対の電極に印加された電圧により形成された電場下で露光光が照射されることにより該露光光の強度分布に応じた電気的特性分布を示す光導電層と、
前記一対の電極に印加された電圧による前記光導電層の電気的特性分布に応じて分布した分圧が印加され、該分圧に応じて光学的特性分布による画像が表示される表示層と、
前記光導電層と前記表示層との間に設けられる着色層と、
を備え、
前記光選択透過層のイオン濃度が、１．６×１０−６（１．６Ｅ−６、単位：Ｃ／ｃｍ３）以上２．５×１０−４（２．５Ｅ−４、単位：Ｃ／ｃｍ３）以下であることを特徴とする表示媒体。
【請求項４】
前記着色層が、前記表示層に隣接して設けられることを特徴とする請求項３に記載の表示媒体。
【請求項５】
請求項１乃至４のいずれか１項に記載の表示媒体に対し、前記一対の電極間に電圧を印加する電圧印加手段と、
前記電圧印加手段により電圧を印加された前記表示媒体の前記光導電層に画像データに応じた露光光を照射して書込みを行う書込手段と
を備えたことを特徴とする書込装置。
【発明の詳細な説明】
【技術分野】
【０００１】
本発明は、表示媒体、及び書込装置に関する。
【背景技術】
【０００２】
近年、パーソナルコンピュータの普及、インターネットを始めとする情報化社会の発達により、電子情報の一時的な閲覧を目的とする、いわゆる短寿命文書としての紙の消費は、益々増加する傾向にあり、森林資源保護などの地球環境保全や事務環境改善などの理由から、紙に代わる書き換え可能な表示媒体実現が望まれている。
【０００３】
そこで、例えば、無電源でのメモリ性を有し、且つ外部装置によって短時間で画像を書き換えることができる紙に代わる表示媒体として、コレステリック液晶と、電場下で光照射されることで内部光電効果による自由電子の移動が発生する光導電体と、を用いた表示媒体が提案されている（例えば、特許文献１参照）。
【特許文献１】特開２００３−５２１０号公報
【発明の開示】
【発明が解決しようとする課題】
【０００４】
ところで、例えば、液晶等を利用した表示層と、光導電体を使用した光導電層と、を備える表示媒体では、表示層と光導電層との間に着色層を設けることがある。具体的には、例えば、着色層は、光導電層側から露光光を照射する場合、例えば、露光光と表示層側から入射する外部光とによる光導電層の誤動作や画質劣化を防止するための遮光層として設けられることがある。また、着色層は、表示層側から露光光を照射する場合、光導電層の劣化や誤動作を抑制するためであるが、表示層側から露光光が光導電層に到達しなければならないこととから、露光光のみを選択的に透過させる光選択透過層として設けられることがある。しかしながら、遮光層や光選択透過層等として機能する着色層を表示層に隣接して設けると高温環境下で保存した際、反射率の低下が生じることがある。
【０００５】
そこで、本発明の課題は、高温環境下での保存による反射率の低下を抑制した表示媒体、及びそれを利用した書き込み装置を提供することである。
【課題を解決するための手段】
【０００６】
上記課題は、以下の手段により解決される。即ち、
請求項１に係る発明は、
一対の電極と、
前記一対の電極間に設けられ、前記一対の電極に印加された電圧により形成された電場下で露光光が照射されることにより該露光光の強度分布に応じた電気的特性分布を示す光導電層と、
前記一対の電極に印加された電圧による前記光導電層の電気的特性分布に応じて分布した分圧が印加され、該分圧に応じて光学的特性分布による画像が表示される表示層と、
前記光導電層と前記表示層との間に設けられる着色層と、
を備え、
前記着色層が、脱イオン処理を施した材料により構成されてなることを特徴とする表示媒体である。
【０００７】
請求項２に係る発明は、
前記着色層が、前記表示層に隣接して設けられることを特徴とする請求項１に記載の表示媒体である。
【０００８】
請求項３に係る発明は、
一対の電極と、
前記一対の電極間に設けられ、前記一対の電極に印加された電圧により形成された電場下で露光光が照射されることにより該露光光の強度分布に応じた電気的特性分布を示す光導電層と、
前記一対の電極に印加された電圧による前記光導電層の電気的特性分布に応じて分布した分圧が印加され、該分圧に応じて光学的特性分布による画像が表示される表示層と、
前記光導電層と前記表示層との間に設けられる着色層と、
を備え、
前記光選択透過層のイオン濃度が、１．６×１０−６（１．６Ｅ−６、単位：Ｃ／ｃｍ３）以上２．５×１０−４（２．５Ｅ−４、単位：Ｃ／ｃｍ３）以下であることを特徴とする表示媒体である。
【０００９】
請求項４に係る発明は、
前記着色層が、前記表示層に隣接して設けられることを特徴とする請求項３に記載の表示媒体である。
【００１０】
請求項５に係る発明は、
請求項１乃至４のいずれか１項に記載の表示媒体に対し、前記一対の電極間に電圧を印加する電圧印加手段と、
前記電圧印加手段により電圧を印加された前記表示媒体の前記光導電層に画像データに応じた露光光を照射して書込みを行う書込手段と
を備えたことを特徴とする書込装置である。
【発明の効果】
【００１１】
本発明によれは、高温環境下での保存による反射率の低下を抑制した表示媒体、及びそれを利用した書き込み装置を提供することができる。
【発明を実施するための最良の形態】
【００１２】
本発明の表示媒体、書込装置、及び書込方法の一実施形態を図面に基づき説明する。
【００１３】
図１は、実施形態に係る表示媒体を示す概略構成図である。
【００１４】
実施形態の形態に係る表示媒体１０は、図１に示すように、それぞれ電極１６及び電極１８を備えた基板１２及び基板１４間に、光導電層２４と、光選択透過層２２と、液晶層２０と、が積層されて構成されている。また、基板１４の外面（電極形成面とは反対の面）に遮光層２３が設けられている。
【００１５】
なお、表示媒体１０が、本発明の表示媒体に相当し、光導電層２４が、本発明の表示媒体の光導電層に相当し、液晶層２０が、本発明の表示媒体の表示層に相当し、光選択透過層２２が、本発明の表示媒体の着色層に相当する。
【００１６】
基板１２及び基板１４各々は、絶縁性（体積抵抗で１０１２Ωｃｍ以上、以下これに準ずる）を有している。また、基板１２及び基板１４の内の、表示媒体１０に画像を書込むときに照射する光である露光光（詳細後述）２６が照射される側又は表示媒体１０に表示された画像を読み取るときに表示媒体１０に入射される外部光３０が入射される側に位置する基板、又は基板１２及び基板１４の双方は、透光性を有している。
【００１７】
なお、本実施形態において、透光性とは、波長３８０ｎｍ以上７８０ｎｍ以下の光の８０％以上を透過する性質を示している。
【００１８】
また、本実施形態において、露光光２６以外に表示媒体１０に照射される光を、外部光３０と称し、この外部光３０の内、表示媒体１０への露光光２６の照射時に表示媒体１０に入射される光を外光３０Ａと称し、表示媒体１０に書込まれた画像を読み取るときに表示媒体１０に入射される光を読出光３０Ｂと称して説明する。
【００１９】
基板１２及び基板１４は、ガラス及びシリコン等の無機シート、又はポリエチレンテレフタレート、ポリスルホン、ポリエーテルスルホン、ポリカーボネート、及びポリエチレンナフタレート等の高分子フィルムを用いて構成することができる。基板１２及び基板１４の厚みは、０．０１ｍｍ以上０．５ｍｍ以下の範囲内であることが好ましい。
【００２０】
電極１６及び電極１８は、導電性（シート抵抗（表面抵抗）で５００Ω／□  以下、これに準ずる）を有している。また、電極１６及び電極１８の内の、露光光２６が照射される側又は読出光３０Ｂが入射される側に位置する基板、又は基板１２及び基板１４の双方は、透光性を有している。
【００２１】
電極１６及び電極１８には、例えば、ＩＴＯ（Ｉｎｄｉｕｍ  Ｔｉｎ  Ｏｘｉｄｅ）を用いることができる。なお、本実施形態では、電極１６及び電極１８にＩＴＯを用いる場合を説明するが、ＩＴＯ以外にも、Ａｕなどの金属膜、ＳｎＯ２、ＺｎＯなど酸化物、ポリピロールなどの導電性高分子の膜などの電気導電体を用いることができる。また、本実施形態の一対の電極１６及び電極１８は、基板１２及び基板１４上にスパッタリングされて形成されているが、必ずしもスパッタリングによる必要はなく、印刷、ＣＶＤ、蒸着などにより形成することもできる。
【００２２】
電極１６及び電極１８の形態及び駆動方式としては、本実施形態においては両電極共に表示領域に共通の電極とし、駆動方式は特開２００３−１４０１８４号公報と特開２０００−１１１９４２号公報とに記載の駆動方式を用いて駆動させている。しかし、基板１２側の電極１６と基板１４側の電極１８の一方を表示媒体１０に表示する画像の各画素に共通の電極とし、他方を各画素に個別の電極とするセグメント駆動方式、電極１６と電極１８とを互いに交差する方向に各々ストライプ状に形成して、互いに対峙する位置を１つの画素に対応する領域とする単純マトリクス駆動方式、電極１６及び電極１８の一方を各画素に共通の電極とし、他方を互いに交差するストライプ状の走査電極及び信号電極から構成されるものとして、これにＴＦＴやＭＩＮ等の能動素子を設けるアクティブマトリックス駆動方式等であってもよい。
【００２３】
光導電層２４は、所定の波長の光を吸収すると共に、電場下でこの所定の波長の光を照射されると内部光電効果による自由電子の移動が発生し、光の強度に応じて抵抗値が小さくなる。露光光２６としては、この光導電層２４が光吸収感度を有する波長領域の光が、露光光２６として定められる。
【００２４】
光導電層２４としては、（ａ）無機半導体材料として、アモルファス・シリコンや、ＺｎＳｅ、ＣｄＳなどの化合物半導体から構成される層、（ｂ）有機半導体材料として、アントラセン、ポリビニルカルバゾールなどから構成される層、（ｃ）光照射によって電荷を発生する電荷発生材料及び電界によって電荷移動を生ずる電荷輸送材料の混合物や積層体から構成される層などが挙げられる。
【００２５】
ここで、光導電層２４は、上述のように、内部光電効果を有し、照射された光の強度に応じて抵抗値が変化することから、交流駆動が可能であり、且つ照射された光に対して対象駆動することが好ましく、この観点から、電荷輸送層（ＣＴＬ）２４Ｂを上下から挟むように一対の電荷発生層（ＣＧＬ）２４Ａ及び電荷発生層２４Ｃが積層された３層構造であることが好ましい。
【００２６】
電荷発生層２４Ａ及び電荷発生層２４Ｃは、露光光２６を吸収して自由電子を発生させる機能を有する層である。電荷発生層２４Ａ及び電荷発生層２４Ｃとしては、露光光２６を吸収して励起子を発生させ、電荷発生層２４Ａ及び電荷発生層２４Ｃの内部、又は電荷輸送層２４Ｂとの界面で自由電子に効率良く分離させられるものが好ましい。
【００２７】
電荷発生層２４Ａ及び電荷発生層２４Ｃ各々を構成する電荷発生材料としては、例えば、ペリレン系、フタロシアニン系、ビスアゾ系、ジチオピトケロピロール系、スクワリリウム系、アズレニウム系、チアピリリウム・ポリカーボネート系化合物などが挙げられる。
【００２８】
露光光２６は、光導電層２４の光吸収感度に応じた波長領域の光であることから、外部光３０の波長領域内の光吸収感度を光導電層２４が有すると、露光光２６による液晶層２０への画像書込みに影響を及ぼす場合がある。
このため、光導電層２４は、外部光３０とは異なる波長領域の光に光吸収感度を有する材料を用いる事が好ましく、外部光３０の有する波長以外の光として、赤外光の波長領域について光吸収感度を有する材料を用いる事が好ましい。なお、露光光２６としても、画像書込みにおける明暗差の低下を抑制する観点から、赤外光の波長領域の光が用いられることが好ましい。
【００２９】
上記電荷発生層２４Ａ及び電荷発生層２４Ｃ各々を構成する電荷発生材料として挙げた材料のうち、外部光３０の有する波長以外の光として、赤外光の波長領域について光吸収感度を有する材料として、６００ｎｍ以上８５０ｎｍ以下に優れた光感度を有する点でフタロシアニン系化合物を用いる事が好ましい。
【００３０】
フタロシアニン系化合物としては、例えば、無金属フタロシアニン、金属フタロシアニン、及びそれらのダイマ−などが挙げられる。
【００３１】
金属フタロシアニンの中心金属としては、例えば、Ｃｕ、Ｎｉ、Ｚｎ、Ｃｏ、Ｆｅ、Ｖ、Ｓｉ、Ａｌ、Ｓｎ、Ｇｅ、Ｔｉ、Ｉｎ、Ｇａ、Ｍｇ、Ｐｂ等が挙げられる。また、これら中心金属の酸化物、水酸化物、ハロゲン化物、アルキル化物、アルコキシ化物等も使用できる。具体的には、無金属フタロシアニン、チタニルフタロシアニン、クロロガリウムフタロシアニン、ヒドロキシガリウムフタロシアニン、１，２−ジ（オキソガリウムフタロシアニニル）エタン、バナジルフタロシアニン、クロロインジウムフタロシアニン、ジクロロ錫フタロシアニン、銅フタロシアニンなどが挙げられる。また、これらのフタロシアニン環に置換基を含むものも使用することができる。更にまた、これらのフタロシアニン環中の炭素原子が窒素原子で置換されたものも有効である。これらフタロシアニン系化合物の形態としては、アルモルファス又は公知の総ての結晶多形のものが使用可能である。これらフタロシアニン系化合物は、１種単独で使用してもよいし、２種以上を併用してもよい。
【００３２】
これらフタロシアニン系化合物の中でも、チタニルフタロシアニン、クロロガリウムフタロシアニン、ヒドロキシガリウムフタロシアニン、１，２−ジ（オキソガリウムフタロシアニニル）エタン、無金属フタロシアニン、バナジルフタロシアニン、及びジクロロ錫フタロシアニンは、特に優れた光感度を有している点で特に好ましい。
【００３３】
更にこれらのフタロシアニン系化合物は、以下に示す結晶形にて用いることが好ましい。即ち、無金属フタロシアニンにおいてはＸ型が、バナジルフタロシアニンにおいてはα型が、それぞれ好ましい。チタニルフタロシアニンにおいては、ＣｕＫαを線源とするＸ線回折スペクトルにおいて、少なくともブラッグ角度（２θ±０．２゜）が、９．２  °、１３．１°、２０．７°、２６．２°及び２７．１°に強い回折ピークを有するもの、少なくとも７．６°、１２．３°、１６．３°、２５．３°及び２８．７°に強い回折ピークを有するもの、並びに、少なくとも９．５°、１１．７°、１５．０°、２３．５°及び２７．３°に強い回折ピークを有するものなどが挙げられる。クロロガリウムフタロシアニンにおいては、ＣｕＫαを線源とするＸ線回折スペクトルにおいて、少なくともブラッグ角度（２θ±０．２゜）が、１３．４°及び２７．０°に強い回折ピークを有するもの、並びに、少なくとも７．４°、１６．６°、２５．５°及び２８．３°に強い回折ピークを有するものなどが挙げられる。ヒドロキシガリウムフタロシアニンにおいては、ＣｕＫαを線源とするＸ線回折スペクトルにおいて、少なくともブラッグ角度（２θ±０．２゜）が、７．５°、９．９°、１２．５°、１６．３°、１８．６°、２５．１°及び２８．３°に強い回折ピークを有するものなどが挙げられる。１，２−ジ（オキソガリウムフタロシアニニル）エタンにおいては、ＣｕＫαを線源とするＸ線回折スペクトルにおいて、少なくともブラッグ角度（２θ±０．２゜）が、６．９°、１３．０°、１５．９°、２５．６°及び２６．１°に強い回折ピークを有するものなどが挙げられる。ジクロロ錫フタロシアニン結晶においては、ＣｕＫαを線源とするＸ線回折スペクトルにおいて、少なくともブラッグ角度（２θ±０．２゜）が、８．３°、１３．７°及び２８．３°に強い回折ピークを有するもの、少なくとも８．５°、１１．２°、１４．５°及び２７．２°に強い回折ピークを有するもの、並びに、少なくとも９．２°、１２．２°、１３．４°、１４．６°、１７．０°及び２５．３°に強い回折ピークを有するものなどが挙げられる。
【００３４】
電荷輸送層２４Ｂを構成する電荷輸送材料としては、例えば、トリニトロフルオレン系、ポリビニルカルバゾール系、オキサジアゾール系、ピラリゾン系、ヒドラゾン系、スチルベン系、トリフェニルアミン系、トリフェニルメタン系、ジアミン系化合物や、ＬｉＣｌＯ４を添加したポリビニルアルコ−ルやポリエチレンオキシド等が、また電荷発生材と電荷輸送材との複合体として、積層体、混合物、マイクロカプセルなど、を利用することができる。
【００３５】
なお、光導電層２４の層厚は１μｍ以上１００μｍ以下の範囲で用い、露光光２６照射時と露光光２６非照射時の抵抗比は大きい方が望ましい。
【００３６】
液晶層２０は、電場によって入射光のうち特定の色光の反射・透過状態を変調する機能を有し、選択した状態が無電場で保持できる性質の層である。曲げや圧力などの外力に対して変形しない構造であることが望ましい。
【００３７】
液晶層２０には、カイラルネマチック液晶（コレステリック液晶）をゼラチンバインダー（高分子マトリックス）中に分散させたＰＤＬＣ（Ｐｏｌｙｍｅｒ  Ｎｅｔｗｏｒｋ  Ｌｉｑｕｉｄ  Ｃｒｙｓｔａｌ）構造を用いることができる。なお、本実施形態では、液晶層２０がＰＤＬＣ構造を採用する場合を説明するが、この構造に限ることなく、コレステリック液晶を、リブを介し電極間距離を固定したセルに配置する方式やカプセル液晶化することにより実現してもよい。また、液晶もコレステリック液晶に限ることなく、スメクチックＡ液晶、ネマチック液晶、ディスコティック液晶などが利用できる。
【００３８】
液晶層２０の反射波長域（表示色波長域）は、例えば液晶としてコレステリック液晶を用いる場合には、該コレステリック液晶の螺旋ピッチにより調整することができる。コレステリック液晶の螺旋ピッチは、ネマチック液晶に対するカイラル剤の添加量で調整することができる。また、コレステリック液晶の螺旋ピッチの温度依存性を補償するために、捩じれ方向が異なる、又は逆の温度依存性を示す複数のカイラル剤を添加する公知の手法を用いてもよい。
なお、液晶の光学的特性変化を補助する補助部材として、偏光板、位相差板、反射板などの受動光学部品と併用したり、液晶中に２色性色素を添加したりしてもよい。
【００３９】
なお、液晶層２０の層厚は通常１μｍ以上５０μｍ以下の範囲として用いることが望ましい。
【００４０】
液晶層２０に含まれる液晶材料としては、シアノビフェニル系、フェニルシクロヘキシル系、フェニルベンゾエート系、シクロヘキシルベンゾエート系、アゾメチン系、アゾベンゼン系、ピリミジン系、ジオキサン系、シクロヘキシルシクロヘキサン系、スチルベン系、トラン系など公知の液晶組成物が利用できる。液晶材料には２色性色素などの色素、粒子などの添加剤を加えてもよく、高分子マトリクス中に分散したものや、高分子ゲル化したものや、マイクロカプセル化したものでもよい。また、液晶は高分子、中分子、低分子のいずれでもよく、またこれらの混合物でもよい。
【００４１】
電極１６及び電極１８に電圧が印加されると共に、露光光２６が照射されると、照射された露光光２６の光量に応じて光導電層２４の電気特性分布としての抵抗分布が変化する。この光導電層２４の電気抵抗分布の変化によって、結果として液晶層２０に印加される電圧も露光光２６の光量に応じて変化し、液晶層２０に含まれる液晶の配向が変化して光学的特性分布が変化する。この変化によって、露光光２６に応じた画像が液晶層２０に書込まれる。この液晶層２０に書込まれた画像は、読出光３０Ｂの液晶層２０による反射光として視認される。
【００４２】
光選択透過層２２は、露光光２６の波長領域の光を透過する層である。即ち、光選択透過層２２は、例えば、外光３０Ａや読出光３０Ｂ等の露光光２６以外の外部光３０を反射又は吸収すると共に露光光２６の波長の光のみを透過、又は露光光２６の波長領域を除いた波長領域の光を吸収又は反射する層である。
【００４３】
なお、本実施形態において、「光を吸収する」とは、入射光の光強度が吸収後１０％以下となることを意味し、「光を透過する」とは、入射光の光強度が透過後５０％以上、好ましくは８０％以上であることを意味している。
【００４４】
光選択透過層２２は、表示媒体１０の、光導電層２４より露光光２６の照射方向上流側であって、液晶層２０より露光光２６の照射方向下流側に設けられている。具体的には。光選択透過層２２は、光導電層２４と液晶層２０とに挟まれて、当該液晶層２０に隣接して設けられている。
【００４５】
このため、露光光２６が照射されると、露光光２６の波長領域の光のみが光選択透過層２２を透過して光導電層２４に到達し、露光光２６の波長領域以外の波長領域の外部光３０は、光選択透過層２２において吸収又は反射されて、光導電層２４に到達することを抑制される。
【００４６】
光選択透過層２２の電気抵抗は、光選択透過層２２内の電流によって解像度の低下を引き起こさないように、少なくとも体積抵抗率で１０８Ω・ｃｍ以上とすることが望ましい。さらに、液晶層２０に加わる分圧の変化分を大きくするためには、光選択透過層２２の静電容量が大きい程よいので、誘電率が大きく層厚ができる限り薄く形成されることが好ましい。
【００４７】
光選択透過層２２に必要な光学濃度は、光導電層２４の光吸収感度と読出光３０Ｂの強度に依存するため一概に規定できないが、読出光３０Ｂによる画像読み出し時に、読み出し時に視認される方向とは反対側（図１における下側）からの透過光により視認性が低下するのを防止するために、少なくとも１以上、特に２以上が望ましい。特に４００〜７００ｎｍの波長域の光学濃度を高くすると視認性の低下を防止する効果が強い。
【００４８】
光選択透過層２２としては、例えば色材をバインダー樹脂に分散した材料を用いて形成され、少なくとも上記特性を有すように構成する。
【００４９】
色材としては、例えば、カドミウム系、クロム系、コバルト系、マンガン系、カーボン系などの無機顔料、又はアゾ系、アントラキノン系、インジゴ系、トリフェニルメタン系、ニトロ系、フタロシアニン系、ペリレン系、ピロロピロール系、キナクリドン系、多環キノン系、スクエアリウム系、アズレニウム系、シアニン系、ピリリウム系、アントロン系、等の有機染料や有機顔料が挙げられる。
【００５０】
バインダー樹脂としては、水溶性樹脂を用いることが好ましく、具体的にはカルボキシル基、スルホン酸基、アミノ基、水酸基、ポリエチレングリコール骨格、アミド基、メチロールアミン基などの親水基を有する樹脂で、例えば、ポリビニルアルコール、メチルセルロース、ヒドロキシエチルセルロース、ポリエチレンオキシド、アクリルアミド、アルキド樹脂、アクリル樹脂、メラミン樹脂、エポキシ樹脂、ウレタン樹脂、ポリエステル樹脂などが利用できる。グリオキザールやポリイソシアナートなどの架橋剤を添加してもよい。ただし、液晶中に不純物を溶出させないという観点から、これらの材料は非イオン性を有するものであることが好ましい。
【００５１】
ここで、光導電層２４として赤外光の波長領域について光吸収感度を有する材料を用い且つ露光光２６として赤外光の波長領域の光を用いる場合、光選択透過層２２についても、可視光領域の少なくとも一部の光を吸収又は反射、又は可視光以外（即ち赤外光）の波長領域の光のみを透過するように構成することが好ましい。このような特性を持たせるためには、例えば、光選択透過層２２を、赤色色材（赤色顔料、赤色染料）や黒色ペリレン系顔料を含んだ構成とすることがよい。
【００５２】
特に、黒色ペリレン系顔料は、赤外領域の光を透過すると共に、可視光領域の光を吸収する特性を有している。光選択透過層２２を構成する材料に含まれるこの黒色ペリレン系顔料含有量は、上記特性を満たすために、５〜５０質量％であることが必須であり、１５〜３５質量％であることが好ましい。黒色ペリレン系顔料としては、具体的には、ペリレンテトラカルボン酸のジイミド誘導体、ペリレンジイミノジカルボン酸のジイミド誘導体、ペリレンテトラカルボン酸の酸無水物を挙げることができる。
【００５３】
そして、上記構成の光選択透過層２２は、上記材料に対し脱イオン処理を施した後、当該材料を用いて形成される。この脱イオン処理により、光選択透過層２２形成材料に含まれる不純物イオンを除去する。この脱イオン処理は、例えば、イオン交換樹脂を利用した手法、逆浸透膜を利用した手法、電気析出を利用した手法、限外濾過を利用した手法、  など公知の手法が採用される。脱イオンの効果については、脱イオン前と後で比較すれば明らかであるが、例えばＰＶＡでは脱イオン無しでは残留している酢酸ナトリウムより３００μＳ／ｃｍから４００μＳ／ｃｍの導電率になるが、脱イオンにより１００μＳ／ｃｍ以下にすることができるため、容易に効果が確認できる。また、着色膜を水に溶解することにより導電率を計って効果を確認することもできる。
【００５４】
また、脱イオン処理を施した材料により形成された光選択透過層２２は、イオン濃度が１．６×１０−６（１．６Ｅ−６、単位：Ｃ／ｃｍ３）以上２．５×１０−４（２．５Ｅ−４、単位：Ｃ／ｃｍ３）以下であることが望ましく、より望ましくは１．６×１０−６（１．６Ｅ−６、単位：Ｃ／ｃｍ３）以上１．１×１０−４（１．１Ｅ−４、単位：Ｃ／ｃｍ３）であり、さらに望ましくは１．６×１０−６（１．６Ｅ−６、単位：Ｃ／ｃｍ３）以上５．０×１０−５（５．０Ｅ−５、単位：Ｃ／ｃｍ３）である。
【００５５】
このイオン濃度は次のように測定される値である。イオン濃度はインピーダンス測定において０．１Ｈｚから１Ｈｚでの誘電緩和をしらべた。すなわち、容量の周波数成分にたいする依存性に対し、１０Ｈｚから１０００Ｈｚの領域のプラトーな領域たいし、０．１Ｈｚの容量の増分と印加電圧から容量を算出し、これを単位体積あたりに直して評価した。ここでは、イオン濃度を電荷濃度として扱っている。本実施形態の現象はイオンの種類ではなく電荷量であるため、この評価法で問題ない。着色層のイオン濃度について、着色層単層が得られる場合、ＩＴＯ基板上に着色層を積層し、その上に電極を作製しした後、インピーダンス測定から前述と同様に、イオン分を算出する。また、表示層上に着色膜を作製する場合、そのインピーダンスを測定後、着色層を剥離し、表示層インピーダンスを測定した上で、積層、それ以外の層のイオン濃度を算出し、着色層のイオン濃度を算出するか、あらかじめ表示単層のインピーダンスを測定してから、着色層のイオン密度を測定する。  また、もちろん、水溶液の導電率を測定し、イオン濃度と対応することもできる。同一粘度に調整したインクを用いて、インピーダンスから測定したイオン濃度と導電率は対応するため、導電率から導き出すこともできる。
【００５６】
光選択透過層２２の層厚は、０．５μｍ以上３．０μｍ以下の範囲とすることが好ましく、０．７μｍ２．０μｍ以下の範囲とすることがより好ましい。
【００５７】
遮光層２３としては、光導電層２４側から入射する外部光３０を遮蔽する機能を持つ層である。遮光層２３としては、例えば、可視波長域全域（４００ｎｍ以上７００ｎｍ）を吸収又は反射し、望ましくは光吸収感度を有する材料を用い且つ露光光２６として赤外光の波長領域の光を用いる場合は、当該赤外光を吸収又は反射する層であることがよい。遮光層２３としては、例えば、黒色の色材（例えば、カーボンブラックやアニリンブラックなどの黒色顔料や黒色染料を含む塗料や、酸化クロムなどの無機材料）を用いて形成される。遮光層２３は、例えば、電極１８や基板１４と兼ねてもよい。
【００５８】
なお、本実施形態に係る表示媒体１０には、図示しないが、液晶層２０を有する素子と光導電層２４を有する素子とを接着したり、隔離する目的で、例えば、光選択透過層２２と光導電層２４との間、又は光選択透過層２２と液晶層２０と間には、接着層（ラミネート層）や隔離層（ＰＶＡ（ポリビニルアルコール）樹脂、ポリビニルカルバゾール、ポリ酢酸ビニル、ポリエチレンオキシド、ポリエーテルスルホン（ＰＥＳ）等からなる隔離層）を設けてもよい。また、任意の層や基板外面に、例えば、アンチカール層、紫外線吸収層等を形成してもよい。
【００５９】
次に、上記表示媒体１０に画像を書込む書込装置について説明する。
【００６０】
図２に示すように、書込装置３２は、光照射部３４、出力部４２、制御部３６、メモリ３８、電圧印加部４０、操作部４４、及び通信部４７を含んで構成されている。
光照射部３４、出力部４２、メモリ３８、電圧印加部４０、操作部４４、及び通信部４７は、制御部３６に信号授受可能に接続されている。
【００６１】
制御部３６は、ＣＰＵ（中央演算処理装置）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）を含むマイクロコンピュータとして構成されており、書込装置３２内の各装置各部を制御する。
【００６２】
電圧印加部４０は、表示媒体１０の電極１６及び電極１８に電圧を印加する。書込装置３２には、表示媒体１０を装着するためのスロット（図示せず）が設けられており、このスロットに表示媒体１０が装着されると、表示媒体１０の電極１６及び電極１８が、図示しない電気的接続部を介して電圧印加部４０に電気的に接続されるように構成されている。また、表示媒体１０がスロットに装着されると、光照射部３４は、表示媒体１０の基板１２側から基板１４側へ向かって露光光２６を照射可能な状態となる。
【００６３】
電圧印加部４０は、制御部３６から入力された信号に基づいた電圧を、表示媒体１０の電極１６及び電極１８に印加可能に構成されていればよいが、高速表示の観点から、ＡＣ出力が可能であり且つ高いスルーレートを有することが好ましい。電圧印加部４０としては、例えば、バイポーラ高電圧アンプなどを用いることができる。
【００６４】
光照射部３４は、上記露光光２６を表示媒体１０の光導電層２４に照射するための複数の光源３５１〜光源３５ｎを含んで構成されている。光源３５１〜光源３５ｎは、例えば、表示媒体１０の光導電層２４に画像が表示されたときの該画像の各画素に対応して設けられている。
【００６５】
制御部３６の制御によって表示媒体１０に記録する画像を構成する各画素に対応する位置の各光源３５１〜光源３５ｎ各々の点灯又は非点灯、及び光量が制御されることで、光照射部３４から表示媒体１０の光導電層２４へ画像データに応じた露光光２６が照射される。
【００６６】
光源３５１〜光源３５ｎ各々は、上記露光光２６を照射するための露光光源３５Ａと、可視光２７を照射するための可視光光源３５Ｂと、を含んで構成されている。各光源３５１〜光源３５ｎに含まれる一対の露光光源３５Ａと可視光光源３５Ｂとは、各光源３５１〜光源３５ｎ毎に、表示媒体１０の光導電層２４の略同じ領域、すなわち略同じ画素に対応する領域へ光を照射可能に配置されている。このため、表示媒体１０への画像書込み時には、可視光領域外の露光光２６とともに可視光領域内の可視光２７が、光源３５１〜光源３５ｎ毎に表示媒体１０に照射される。
【００６７】
光照射部３４としては、上記構成を満たせばよく、ＬＥＤアレイ、ＣＲＴディスプレイ、プラズマディスプレイ、ＥＬディスプレイ等の自発光素子や、液晶シャッターなどの変調素子と蛍光管、キセノンランプ、ハロゲンランプ、水銀ランプ、ＬＥＤランプ、等の光源との組み合わせなどの、液晶プロジェクター、ＤＬＰプロジェクター、等でもよく、特に限定されるものではない。
【００６８】
なお、本実施形態では、表示媒体１０が書込装置３２に装着された状態において、光照射部３４は、表示媒体１０の露光光２６照射側の表面の一部を覆うように設けられるように示しているが、実際には、光照射部３４は、表示媒体１０の露光光２６照射側の表面の全面を覆うように設けられており、表示媒体１０の露光光２６照射側の表面の全領域に渡って露光光２６を照射可能に設けられている。
【００６９】
出力部４２は、各種情報を書込装置３２の外部へ提示するための装置であって、ＣＲＴディスプレイ、ＥＬディスプレイ、液晶ディスプレイ等の各種表示装置や、スピーカー等の音声発生装置等を用いることができる。
【００７０】
メモリ３８は、処理ルーチンや各種データを予め記憶するとともに、表示媒体１０に書込む画像の画像データや、各種データを記憶するための記憶装置である。また、メモリ３８は、表示媒体１０に画像を書込むときに必要な明暗の差（コントラスト）の閾値を示すコントラスト閾値情報を予め記憶している。
このコントラスト閾値情報としては、予め表示媒体１０毎に測定し、表示媒体１０に画像を表示したときの明暗の差が良好に視認される程度となる閾値を予め測定してメモリ３８に記憶すればよい。この明暗の差とは、表示媒体１０に露光光２６が照射された領域と、照射されない領域と、の明るさの差を示している。
【００７１】
操作部４４は、各種情報を入力するときにユーザによって操作指示され、一例には、キーボードやタッチパネル等が挙げられる。通信部４７は、外部装置と有線又は無線により信号授受を行うための通信ポートである。外部装置としては、パーソナルコンピュータ等が挙げられる。
【００７２】
次に、表示媒体１０への画像書込み処理について説明する。なお、画像書込み処理前に、表示媒体１０に書込む画像の画像データが通信部４７を介して入力されて、制御部３６の制御によってメモリ３８に予め記憶されているものとして説明する。
【００７３】
まず、メモリ３８に記憶されている画像データの画像を表示媒体１０に書込むために、電極１６及び電極１８に電圧を印加することを示す電圧印加指示信号を電圧印加部４０へ出力する。この電圧印加指示信号は、例えば、画像データに応じて、表示媒体１０に画像を表示したときの各画素に対応する位置に、液晶層２０内の液晶の配向を変化させて視認可能となるように予め定めた電圧値の電圧を印加することを示す信号であり、上記画像データに応じて作成する。
【００７４】
次に、電極１６及び電極１８に画像データに応じた電圧が印加し、メモリ３８に記憶されている画像データに応じた駆動信号を光照射部３４の光源３５１〜光源３５ｎ毎に作成し、光照射部３４の各光源３５１〜光源３５ｎへ出力する。
【００７５】
次に、光照射部３４の各光源３５１〜光源３５ｎから、可視光２７とメモリ３８に記憶されている画像データに応じた露光光２６とが表示媒体１０へ照射する。
【００７６】
このとき、光照射部３４から照射された可視光２７及び露光光２６と、書込み時に表示媒体１０に入射される外光３０Ａと、のうち、可視光２７及び外光３０Ａは、光選択透過層２２によって反射又は吸収され、露光光２６のみが光選択透過層２２を透過して光導電層２４へ到る。
【００７７】
電極１６及び電極１８に電圧が印加された状態で、露光光２６が光導電層２４に照射されると、照射された露光光２６の光量に応じて光導電層２４の電気特性分布としての抵抗分布が変化する。この光導電層２４の電気抵抗分布の変化によって、結果として液晶層２０に印加される電圧も露光光２６の光量に応じて変化し、液晶層２０に含まれる液晶の配向が変化して光学的特性分布が変化する。この変化によって、露光光２６に応じた画像が液晶層２０に書込まれる。この液晶層２０に書込まれた画像は、読出光３０Ｂ等の外光の液晶層２０による反射光として視認され、表示媒体１０に画像が書込まれ、表示される。
【００７８】
以上説明した本実施形態では、光選択透過層２２を光導電層２４と液晶層２０との間に設けることで、液晶層２０側から露光光を照射する露光光２６以外の光が光導電層２４へ到達し難い構成となっている。なお、本実施形態では、遮光層２３を基板１４の外面に設けていることから、黒色樹脂溶液（ＢＫＲ１０５、日本化薬社製）を、光導電層側基板の下面側に塗布し、乾燥させて、遮光層を形成した。
【００７９】
そして、このような光選択透過層２２が設けられても、高温環境下で保存した際、反射率（特に白反射率）の低下が抑制される。これは、次の理由によるものと推測される。光選択透過層２２を構成する材料に対し、脱イオン処理を施すことで、光選択透過層２２に含まれるイオン濃度が低減される。イオン濃度が低減されることで、１）層の容量特性が例えば周波数０．１以上１０００Ｈｚの範囲で緩和が抑制され、層からのイオンの拡散が低減されることから、隣接する液晶層２０の汚染も抑制される。このため、光選択透過層２２に含まれるイオンに起因する液晶層２０に対する表示特性に影響が抑制され、高温環境下で保存した際、反射率の低下が抑制されると考えられる。さらに、着色層のイオンが電荷発生層のＣＧＬに達すると、電荷発生層内部にイオンがしてしまう結果、電界が印加されても、電荷発生部には適切な電界が印加されないため、最悪、光電荷の発生が無くなり、結果として反射率の低下などを引き起こすと考えられる。
【００８０】
特に、光選択透過層２２が液晶層２０と隣接して設けられると、上記光選択透過層２２に含まれるイオンに起因する液晶層２０に対する表示特性に影響が大きいことから、上記反射率の低減効果が高くなる。
【００８１】
なお、本実施形態では、液晶層２０側から露光光２６を照射し、着色層として光選択透過層２２を適用した形態を説明したが、これに限られず、光導電層２４側から露光光２６を照射し、着色層として、例えば、露光光と液晶層２０側から入射する外部光とによる光導電層の誤動作や画質劣化を防止するための遮光層を適用した形態であってもよい。この形態での遮光層は、露光光２６と液晶層２０側から入射する外部光を光学分離し、相互干渉による誤動作を防ぐとともに、表示時に表示媒体の非表示面側から入射する外部光３０と表示画像を光学分離し、画質の劣化を防ぐ目的で設けられる層である。このため、この遮光層には、少なくとも光導電層２４の吸収波長域の光、及び液晶層２０の反射波長域の光を吸収する機能を持つことがよい。
【実施例】
【００８２】
以下、本発明を、実施例を挙げてさらに具体的に説明する。ただし、これら各実施例は、本発明を制限するものではない。
【００８３】
（実施例１）
市販のＩＴＯ蒸着ＰＥＴ樹脂フィルムを基板１４及び電極１８とし、この樹脂フィルムの電極形成面とは反対の面に、黒色樹脂溶液（ＢＫＲ１０５、日本化薬社製）を塗布して乾燥し、遮光層２３を形成した。
【００８４】
このＩＴＯ蒸着ＰＥＴ樹脂フィルムの電極形成面上に、電荷発生層２４Ｃ、電荷輸送層２４Ｂ、及び電荷発生層２４Ａの３層構造の光導電層２４を形成した。まず、フタロシアニン顔料系電荷発生材料を分散したポリビニルブチラール樹脂のアルコール溶液をスピンコートして０．１μｍ厚の電荷発生層２４Ｃを形成し、つぎにジアミン系電荷輸送材料とポリカーボネート樹脂のクロロベンゼン溶液をアプリケータでコートして８μｍ厚の電荷輸送層２４Ｂを形成し、最後に再度、フタロシアニン顔料系電荷発生材料を分散したポリビニルブチラール樹脂のアルコール溶液をスピンコートして０．１μｍ厚の電荷発生層２４Ａを形成して光導電層２４を得た。得られた光導電層２４は、赤外領域（波長６００〜８５０ｎｍに光感度を有していた。
【００８５】
一方、市販のＩＴＯ蒸着ＰＥＴ樹脂フィルムを基板１２及び電極１６とし、その上にコレステリック液晶マイクロカプセル塗料を３０μｍ厚に塗布して液晶層２０とした。ここで、上記コレステリック液晶マイクロカプセル塗料は以下のようにして得た。まず、ネマチック液晶Ｅ４４（メルク社製）にカイラル剤Ｒ１０１１（メルク社製）とカイラル剤Ｒ８１１（メルク社製）を適量添加して選択反射のピーク波長が５５０ｎｍになるようにコレステリック液晶を調製した。これにポリイソシアネート化合物タケネートＤ−１１０Ｎ（武田薬品工業社製）と酢酸エチルを加えて油相組成物を調製し、これを１％ポリビニルアルコール水溶液中に投入し、撹拌・乳化して１０μｍ径のｏ／ｗ型エマルジョンを調製した。これを６０℃で３時間加熱してポリウレタンを壁材とするマイクロカプセルを得た。マイクロカプセルを遠沈回収後、ポリビニルアルコール水溶液を加えてマイクロカプセル塗料とした。
【００８６】
次に、この樹脂フィルムの液晶層２０上に以下のようにして光選択透過層２２を形成した。まず、水溶性（溶媒）中にポリビニルアルコール樹脂を溶解した樹脂溶液中に、ジケトピロロピロール顔料（顔料：チバスペシャルティケミカルズ社製「商品名クロモフタル」）を５０重量％分散した材料を準備した。これをイオン交換樹脂（三菱化学社製「商品名ダイヤイオン」）を用いて脱イオン処理を施した（条件：カチオン  ＰＫ２１６Ｈ、アニオン  ＷＡ３０）。この脱イオン処理済みの材料を、２μｍ厚にアプリケータで塗布して乾燥させ、光選択透過層２２を形成した。この光選択透過層２２のイオン濃度は、３．２×１０−５（３．２Ｅ−５、単位Ｃ／ｃｍ３）であった。また、光選択透過層２２は、波長４００ｎｍ以上７００ｎｍ以下で光学濃度１．０以上の吸収を示した。
【００８７】
また、光選択透過層２２の容量特性として相対容量と周波数との関係を調べたところ、図３に示すような結果が得られた。この結果から、周波数０．１Ｈｚ以上１０００Ｈｚの範囲で緩和が生じていないことがわかった。
【００８８】
なお、容量特性は次のように調べた。すなわち、測定用に、ＩＴＯ蒸着ＰＥＴフィルム上に液晶を塗布し、更にその上に光選択透過層２２を積層した後、その上に、ラミ剤を塗布したＩＴＯ蒸着ＰＥＴフィルムを貼りあわせ、そのインピーダンスをソーラトロン製１２６１で測定し、容量成分を評価した。
【００８９】
そして、ＩＴＯ蒸着ＰＥＴ樹脂フィルム上の表示層上に形成した光選択透過層２２上に接着剤を塗布して、このＩＴＯ蒸着ＰＥＴ樹脂フィルムと上記光導電層２４を形成したＩＴＯ蒸着ＰＥＴ樹脂フィルムとを当該光選択透過層２２と当該光導電層２４が接するように向かい合わせて接触させた状態で、ラミネーターを通して貼り合わせることにより、表示媒体を作製した。
【００９０】
この表示媒体を、７０℃に加熱した後、書き込み電圧を印加するとともに光照射をして白書き込みを行ない、白表示したときの反射率をミノルタ製ＣＭ−３６００ｄを用いて測定し、経時での加熱初期（イニシャル）に対する反射率変化（つまり、反射率変化率）を求めたところ、図４に示す結果が得られた。この結果から、加熱時間が長くても反射率の変化が抑制されていることがわかる。
【００９１】
（比較例１）
実施例１において、脱イオン処理を施さない材料を用いて光選択透過層２２を形成した以外は、実施例１と同様にして表示媒体を作製した。なお、この光選択透過層２２のイオン濃度は、５×１０−４（５Ｅ−４、単位Ｃ／ｃｍ３）であった。また、光選択透過層２２の容量特性として相対容量と周波数との関係を調べたところ、図３に示すような結果が得られた。この結果から、数は数０．１Ｈｚ以上１Ｈｚで急激な緩和が生じることがわかった。
【００９２】
そして、得られた表示媒体を、実施例１と同様にして、７０℃加熱の経時での加熱初期に対する反射率変化（つまり、反射率変化率）を求めたところ、図４に示す結果が得られた。この結果から、加熱時間に応じて反射率の変化が大きく生じていることがわかる。
【００９３】
（実施例２乃至３）
実施例１において、光選択透過層２２を形成時の条件を下記表１に従って変更した以外は、実施例１と同様にして表示媒体を作製した。そして、得られた表示媒体を、実施例１と同様に７０℃加熱の経時での加熱初期に対する反射率変化（つまり、反射率変化率）を求め。この７０度加熱時間が５０ｈｒの時の反射率変化率の結果を表１に示す。
【００９４】
【表１】
2009151212.tif 000003
【図面の簡単な説明】
【００９５】
【図１】第１実施形態の表示媒体の一例を示す構成図である。
【図２】第１実施形態の表示媒体及び書込装置の一例を示す構成図である。
【図３】実施例１及び比較例１における光選択透過層の容量特性としての相対容量と周波数との関係を示すグラフである。
【図４】実施例１及び比較例１で作製した表示媒体における７０℃加熱の経時での加熱初期に対する反射率変化を示すグラフである。
【符号の説明】
【００９６】
１０   表示媒体
１２、１４    基板
１６、１８    電極
２０   液晶層
２２   光選択透過層
２３   遮光層
２４   光導電層
２４Ａ 電荷発生層
２４Ｂ 電荷輸送層
２４Ｃ 電荷発生層
２６   露光光
２７   可視光
３０Ａ 外光
３０   外部光
３０Ｂ 読出光
３２   書込装置
３４   光照射部
３５１〜３５ｎ       光源
３５Ａ 露光光源
３５Ｂ 可視光光源
３６   制御部
３８   メモリ
４０   電圧印加部
４２   出力部
４４   操作部
４７   通信部
【図１】
2009151212.tif 000004
【図２】
2009151212.tif 000005
【図３】
2009151212.tif 000006
【図４】
2009151212.tif 000007